(57)【要約】【課題】モルタルライニング層２の表面のヘアクラックｄを抑制する。【解決手段】水膨張（保水性）樹脂ｂを用いた樹脂モルタルライニングａを用いることでモルタルライニング層２表面の耐ヘアクラック性を改善する。具体的には、保水性樹脂ｂを添加することで、遠心成形時の脱離水を吸水させ、ヘアクラックｄを防止する。管１内面に防食のため施されるモルタルライニング層２は、通常、遠心力を用いて成形されるので、ライニング配合材の比重差を利用し、軽い保水材ｂをライニング層２表面に偏在させ、その表面部に保水機能を持たせてモルタルａの収縮に基づく水分ｃの減少を抑えて、水分減少で発生するヘアクラックｄを抑える。【選択図】図１
2005315413.tif 000002
【特許請求の範囲】
【請求項１】
管１内面にモルタルライニング層２を形成したモルタルライニング管において、前記モルタルライニング層２が保水材ｂを混入したものであることを特徴とするモルタルライニング管。
【請求項２】
上記保水材ｂが水膨張樹脂であることを特徴とする請求項１に記載のモルタルライニング管。
【請求項３】
上記保水材ｂがモルタルライニング層２表面側に偏在することを特徴とする請求項１又は２に記載のモルタルライニング管。
【請求項４】
上記モルタルライニング層２が、回転する管１内面にモルタルａを供給して遠心力により形成したものであることを特徴とする請求項３に記載のモルタルライニング管。
【請求項５】
上記モルタルライニング層２の表面にシールコートを施したことを特徴とする請求項１乃至４の何れかに記載のモルタルライニング管。
【請求項６】
請求項３に記載のモルタルライニング管を製造する方法であって、回転する管１内面にモルタルａを供給して遠心力により、前記管１内面に均一なモルタルライニング層２を形成するとともに、モルタル組成物の比重差による遠心力の差により上記保水材ｂをそのモルタルライニング層２表面側に偏在させることを特徴とするモルタルライニング管製造方法。
【発明の詳細な説明】
【技術分野】
【０００１】
この発明は、上下水道などに用いられているダクタイル鋳鉄管、鋼管などに内面防食用としてセメントモルタル（以下、単に「モルタル」という）をライニングしたモルタルライニング管及びその製造方法に関する。
【背景技術】
【０００２】
上下水道管として用いられているダクタイル鋳鉄管、鋼管等は、通常、その内面に防食性を向上させる目的でモルタルライニングを施している。このモルタルライニングは、１９５０年以降、管内面防食工法として主流をなしており、鉄管の内面にモルタルライニングを施工することにより、セメント中のカルシウム成分等のアルカリ成分が鉄面を不動態化して防食する効果があるからである。
【０００３】
この方法は、１８５０年代フランスの科学アカデミーが水道管の錆こぶ対策としてもっとも確実な方法であると推奨した。その後、アメリカにおいても１８７０年代から実用化され、水道管の内面を防食し、錆こぶの発生もなく管路の流速係数も布設直後とほとんど変わらないと報告されている。日本においても、モルタルライニングは使用後約４５年以上経過した現在でも防食効果を発揮している。
【０００４】
一般に、そのモルタルライニングは、図２に示すように、鋳鉄管等の管１をローラー３等を介して回転させ、セメント、細骨材、水などを混合してスラリー状となったモルタルａを回転しているその管１内面に落としながら（供給しながら）遠心力で管１内面に均一にライニング（成形）層２を形成する。例えば、ダクタイル鋳鉄管１の場合、口径により厚みは異なるが、この方法によって７５〜２５０φの管１ではモルタルライニング層２の厚さは４ｍｍとされている（特許文献１参照）。
【特許文献１】特開平０２−７７５８８号公報
【０００５】
ここで、通常、セメントとしては、ポルトランドセメント、フライアッシュセメントなどが用いられ、細骨材としては、例えば、日本水道協会規格ＪＷＷＡ  Ａ１１３「水道用ダクタイル鋳鉄管モルタルライニング」に規定されているような粒度を有する砂が用いられる。このとき、モルタルａは水和反応により硬化収縮を行なうので膨張材なども混入される。また、セメントと細骨材の質量混合比は１：１．５〜１：３．５とされている。さらに、ライニングの成形が終わった管１については、養生を行なうこととし、通常、その養生には蒸気養生が用いられている。その養生後、さらにモルタルライニング層２の表面（内面）にはシールコートを施すことが通例である（特許文献２、３参照）。
【特許文献２】特開平０３−２８５９３５号公報
【特許文献３】特開平０９−４０８３５号公報
【発明の開示】
【発明が解決しようとする課題】
【０００６】
ところで、モルタルライニング（層）２は、水和反応により硬化乾燥していく過程において、水分の蒸発も含めて収縮を伴う。特に、遠心力により成形されるモルタルライニング層２は、図３（ａ）に示すように、比重差による遠心力の差により、内側のセメントペースト層ａ2と外側（管１表面側）のセメントモルタル層ａ1に分離される。
【０００７】
その分離した状態のモルタルライニング層２のセメントモルタル層ａ1は水和反応により硬化乾燥して収縮し、その過程において、特に、ライニング表面層である骨材成分が少なく比重の小さいセメントペースト層ａ2においては、その層ａ2中のセメントゲルの周囲にある微細な毛細管の中の水分ｃが蒸発し、さらに、セメントモルタルａ1の水和反応に必要な水分が奪い取られるため、水分量が減少して収縮が大きいものとなっている。
【０００８】
ここで、乾燥収縮の大きさは、相対湿度などの環境条件、養生条件、モルタル（ライニング）ａの組成により異なるが、単位水量がもっとも影響を及ぼす。単位水量が大きければ、蒸発する量も多く、また、奪い取られ易いからである。このため、セメントペースト層ａ2は、その単位水量が大きいほど、乾燥収縮は増加し、通常、図３（ａ）→同（ｂ）→同（ｃ）の態様を経て硬化乾燥し、同（ｃ）に示すように、モルタルライニング層２の表面にはヘアクラック（ひび割れ）ｄが発生する。このヘアクラックｄは外観上好ましくなく、手直し等を必要とし、工数の増加となって生産性の阻害因子となる。
【０００９】
また、養生後のモルタルライニング層２表面へのシールコートは、上記ヘアクラックｄの発生を抑制するが、完全に抑制することはできない。
【００１０】
この発明は、上記ヘアクラックｄの発生をさらに抑制することを課題とする。
【課題を解決するための手段】
【００１１】
上記課題を達成するために、この発明は、モルタルライニング層内に保水材を混入したのである。
この混入した保水材は、モルタル中に含まれる水分を捕まえて水分を確保する。このため、セメントモルタル層ａ1の水和反応はその保水材中の水を吸収して安定して行なわれ、セメントペースト層ａ2から水分補給は少なくなる（殆どなくなる）。
また、セメントペースト層ａ2内の保水材は、捕まえた水分を容易に逃がさないため、その水分が蒸発し難い。このため、減少する水分量は少なくなって、収縮量も小さくなり、単位水量を小さくできる。
【００１２】
特に、モルタルライニングを遠心成形すれば、比重の大きい骨材の少ないセメントペースト層ａ2がライニング層表面側に形成され、この層ａ2にセメントや細骨材に比べて、通常、比重の小さい保水剤が多く含まれることで、よりその効果が顕著なものとなる。これにより、モルタルライニング層表面の乾燥収縮によるヘアクラックの発生はより抑制される。このことから、保水材は、ライニング層表面側に偏在するようにすることが好ましい。水分を要求するセメントペースト層ａ2に高い保水機能を持たせることとなるため、その保水機能でもって、セメントペースト層ａ2に生じるヘアクラックｄの発生を有効に抑制するからである。
【００１３】
このモルタルライニング管の製造は、従来と同様に、回転する管内面にモルタルを供給して遠心力により、前記管内面に均一なモルタルライニング層を形成するとともに、モルタル組成物の比重差による遠心力の差により上記保水材をそのモルタルライニング層表面側に偏在させる方法等を採用する。
【発明の効果】
【００１４】
この発明は、モルタルライニング層に保水材を混入させたので、その保水機能により、そのモルタルライニング層ａ、特に、セメントペースト層ａ2の乾燥収縮を防いで、ヘアクラックｄの発生が有効に抑制されたモルタルライニング管となる。
【発明を実施するための最良の形態】
【００１５】
以下、本発明の好ましい実施の形態を説明する。
ここで用いる保水材としての水膨張樹脂は、特に限定されないが、例えば、架橋ポリアクリル酸塩系樹脂、でんぷん／ポリアクリル酸塩系樹脂、ポリビニルアルコール／ポリアクリル酸塩系樹脂、アクリル繊維の加水分解物系樹脂、イソブチレン／マレイン酸塩系樹脂などが挙げられる。
【００１６】
また、「管」とは、ダクタイル鋳鉄管あるいは鋼管などが挙げられる。成形方法としては遠心力を応用した成形方法、モルタル混練物を遠心投射する方法、或は、こて塗りなどが挙げられる。また、モルタルライニング後の養生に関しては自然養生、蒸気養生などが挙げられる。
【００１７】
モルタルの配合については、用途に応じて適宜に設定すればよいが、例えば、セメントと細骨材の質量混合比は１：１．５〜１：３．５が好ましい。また、セメントと水の質量混合比は成形方法、細骨材の大きさなどにより異なるが、例えば、１：０．３〜１：１が好ましい。さらに、水膨張樹脂（保水樹脂）の添加量は樹脂の膨張率（吸水率）により異なり、膨張率が大きい樹脂を用いれば少ない添加量とすることができるが、例えば、水に対して重量比で１：０．０１〜１：１が好ましい。保水材（保水樹脂）が少ないと、その効果は認められず、多いと、水の添加量が多くなって、好ましくない。また、必要に応じて減水剤、膨張収縮剤などの混和材を添加してもよい。
【００１８】
モルタルライニング層を養生した後、必要に応じて、内面研磨を行い、シールコートを施してもよい。特に、水道用に用いる場合はｐＨ上昇の点からもシールコートを用いることが好ましい。なお、シールコートは、ヘアクラックｄに浸み込み、水分ｃと反応してヘアクラック部分の強度を上げるとされている。このため、保水材で水分を確保しておけば、その反応も円滑になされて、強度アップにつながる。
【実施例】
【００１９】
以下、実施例に基づいて、この発明をさらに詳細に説明するが、この発明はこの実施例に限定されるものではない。
【００２０】
以下に示す原料を用いてモルタルａを表１に示す実施例１〜４，及び比較例の配合で混練した。
［モルタルａ］
・セメント：フライアッシュＢ種(住友大阪セメント(株)製）
・細骨材：ＪＷＷＡ  Ａ  １１３の７．２細骨材に定められているもの
・水：水道水
・混和剤：デンカＣＳＡ＃２０(電気化学工業(株)製）
・水膨張樹脂ｂ：スミカゲルＳＰ−５２０(住友化学(株)製、ポリアクリル酸塩系樹脂）
【００２１】
【表１】
2005315413.tif 000003
【００２２】
このモルタルａを、図２で示すように、呼び径１００のダクタイル鋳鉄管１に遠心力成形にて内面にライニング厚さが４ｍｍとなるようにライニングを行ない、その後、蒸気養生を行なった。
【００２３】
蒸気養生後、内面を砥石にて研磨を行ない、ＪＷＷＡ  Ａ  １１３に適合するシールコート（商品名：ＫＳ―１新、三井化学産資（株）製）を１００ｇ／ｍ2となるように塗装した試験体を屋外にて保管し、経時によるモルタルライニング層２の表面の外観を目視にて観察評価した。その結果を表１下欄に示し、これによると、６ヶ月経過しても、ヘアクラックｄの発生は認められなかった。
【００２４】
さらに、以下に示す原料を用いてモルタルｂ，ｃを表２に示す実施例５〜８の配合で混練した。
［モルタルｂ］
・セメント１：普通ポルトランドセメント（住友大阪セメント（株）製）
・細骨材：ＪＷＷＡ  Ａ  １１３の７．２細骨材に定められているもの
・水：水道水
・混和剤：デンカＣＳＡ＃２０（電気化学工業（株）製）
・水膨張樹脂ｂ：スミカゲルＳＰ−５２０（住友化学（株）製、ポリアクリル酸塩系樹脂
［モルタルｃ］
・セメント２：耐硫酸塩セメント（宇部三菱セメント（株）製）
・細骨材：ＪＷＷＡ  Ａ  １１３の７．２細骨材に定められているもの
・水：水道水
・混和剤：デンカＣＳＡ＃２０（電気化学工業（株）製）
・水膨張樹脂ｂ：スミカゲルＳＰ−５２０（住友化学（株）製、ポリアクリル酸塩系樹脂
【００２５】
【表２】
2005315413.tif 000004
【００２６】
このモルタルｂ，ｃで、上記と同様な実験を行った。ただし、モルタルｃを使用した実施例７，８については、モルタルライニング層を養生して内面研磨した後、シールコートを施さずに外観評価を行った。その結果を表２下欄に示し、これによると、所定期間経過後も、ヘアクラックｄの発生は認められなかった。
【図面の簡単な説明】
【００２７】
【図１】一実施例の要部断面図
【図２】モルタルライニング管の製造説明図
【図３】従来のモルタルライニング管の乾燥状態作用図
【符号の説明】
【００２８】
１  ダクタイル鋳鉄管
２  モルタルライニング層
ａ  モルタル
ａ1  セメントモルタル層
ａ2  セメントペースト層
ｂ  保水材（水膨張樹脂）
ｃ  水（水分）
ｄ  ヘアクラック
【図１】
2005315413.tif 000005
【図２】
2005315413.tif 000006
【図３】
2005315413.tif 000007